ВОДНЫЕ СВЯЗУЮЩИЕ КОМПОЗИЦИИ

1. Водная связующая композиция, содержащая
по меньшей мере один длинноцепочечный полиол, имеющий по меньшей мере две гидроксильные группы и среднечисленную молекулярную массу, составляющую по меньшей мере 2000 дальтон;
сшивающий агент, содержащий по меньшей мере две карбоксильные группы; и
короткоцепочечный полиол, имеющий по меньшей мере две гидроксильные группы и среднечисленную молекулярную массу, составляющую менее чем 2000 дальтон,
причем указанная связующая композиция имеет рН после отверждения от 5 до 9 и достигает величины цветовой характеристики b* с применением координат L*a*b*, составляющей менее чем 45.
2. Водная связующая композиция по п. 1, в которой указанный сшивающий агент представляет собой полимерную поликарбоновую кислоту.
3. Водная связующая композиция по п. 1, причем указанный сшивающий агент присутствует в связующей композиции в количестве от около 50 мас. % до около 85 мас. % по отношению к полному содержанию твердых веществ в водной связующей композиции.
4. Водная связующая композиция по п. 1, причем указанный сшивающий агент присутствует в связующей композиции в количестве от около 65 мас. % до около 80 мас. % по отношению к полному содержанию твердых веществ в водной связующей композиции.
5. Водная связующая композиция по п. 1, в которой указанный длинноцепочечный полиол выбран из группы, состоящей из поливинилового спирта и поливинилацетата.
6. Водная связующая композиция по п. 1, причем указанный длинноцепочечный полиол присутствует в связующей композиции в количестве от около 5 мас. % до около 30 мас. % по отношению к полному содержанию твердых веществ в водной связующей композиции.
7. Водная связующая композиция по п. 1, в которой указанный короткоцепочечный полиол содержит одно или более из сахароспирта, 2,2-бис(метилол)пропионовую кислоту, три(метилол)пропана и короткоцепочечного алканоламина.
8. Водная связующая композиция по п. 7, в которой указанный короткоцепочечный полиол содержит сахароспирт, выбранный из группы, состоящей из глицерина, эритрита, арабита, ксилита, сорбита, мальтита, маннита, идита, изомальтита, лактита, целлобита, палатинита, мальтотрита, соответствующих сиропов и их смесей.
9. Водная связующая композиция по п. 1, причем указанный короткоцепочечный полиол присутствует в связующей композиции в количестве от около 3 мас. % до около 30 мас. % по отношению к полному содержанию твердых веществ в водной связующей композиции.
10. Изоляционное изделие, содержащее: множество дезориентированных волокон; и водную связующую композицию, по меньшей мере частично покрывающую указанные волокна, причем указанная связующая композиция содержит по меньшей мере один длинноцепочечный полиол, имеющий по меньшей мере две гидроксильные группы и среднечисленную молекулярную массу, составляющую по меньшей мере 2000 дальтон; сшивающий агент, содержащий по меньшей мере две карбоксильные группы; и короткоцепочечный полиол, имеющий по меньшей мере две гидроксильные группы и среднечисленную молекулярную массу, составляющую менее чем 2000 дальтон, причем указанная связующая композиция имеет рН после отверждения от 5 до 9 и достигает величины цветовой характеристики b* с применением координат L*a*b*, составляющей менее чем 45.
11. Изоляционное изделие по п. 10, в котором волокна содержат одно или более из минеральных волокон, натуральных волокон и синтетических волокон.
12. Изоляционное изделие по п. 10, в котором волокна содержат стеклянные волокна, минераловатные волокна или их смесь.
3
13. Изоляционное изделие по п. 10, причем, когда указанное изоляционное изделие имеет толщину около 1 дюйма и плотность около 6 фунт/фут, указанное изоляционное изделие имеет модуль упругости при изгибе, составляющий по меньшей мере 40 фунт/кв. дюйм.
3
2
14. Изоляционное изделие по п. 10, причем, когда указанное изоляционное изделие имеет толщину около 1 дюйма и плотность около 6 фунт/фут, указанное изоляционное изделие имеет прочность при сжатии при деформации на 10%, составляющую по меньшей мере 200 фунт/фут.
15. Изоляционное изделие по п. 10, в котором соотношение молярных эквивалентов карбоксильных групп и гидроксильных групп в связующей композиции составляет от около 1/0,05 до около 1,0/5,0.
16. Способ регулирования цвета в изоляционных изделиях, изготовленных с применением бесформальдегидной связующей композиции, включающий получение бесформальдегидной связующей композиции, содержащей по меньшей мере один длинноцепочечный полиол, имеющий по меньшей мере две гидроксильные группы и среднечисленную молекулярную массу, составляющую по меньшей мере 2000 дальтон; и короткоцепочечный полиол, имеющий по меньшей мере две гидроксильные группы и среднечисленную молекулярную массу, составляющую менее чем 2000 дальтон; отверждение указанной связующей композиции для достижения величины цветовой характеристики b* с применением координат L*a*b*, составляющей менее чем 45, и значения рН отвержденного связующего вещества от 5 до 9.
17. Способ по п. 16, в котором указанная связующая композиция дополнительно содержит сшивающий агент, содержащий по меньшей мере две карбоксильные группы.
18. Способ по п. 17, в котором указанный сшивающий агент представляет собой полимерную поликарбоновую кислоту.
19. Способ по п. 17, в котором соотношение молярных эквивалентов карбоксильных групп и гидроксильных групп составляет от около 1/0,05 до около 1,0/5,0.
20. Способ по п. 16, в котором указанный длинноцепочечный полиол выбран из группы, состоящей из поливинилового спирта и поливинилацетата.
21. Способ по п. 16, в котором указанный длинноцепочечный полиол присутствует в связующей композиции в количестве от около 5 мас. % до около 30 мас. % по отношению к полному содержанию твердых веществ в водной связующей композиции.
22. Способ по п. 16, в котором указанный короткоцепочечный полиол содержит одно или более из сахароспирта, 2,2-бис(метилол)пропионовой кислоты, три(метилол)пропана и короткоцепочечного алканоламина.
23. Способ по п. 16, в котором указанный короткоцепочечный полиол присутствует в связующей композиции в количестве от около 3 мас. % до около 30 мас. % по отношению к полному содержанию твердых веществ в водной связующей композиции.
24. Способ по п. 16, в котором указанная связующая композиция содержит длинноцепочечный полиол и короткоцепочечный полиол в соотношении, составляющем от около 0,1/0,9 до около 0,9/0,1.
25. Способ по п. 16, в котором перед отверждением, рН связующей композиции регулируется на 0,25-1,5 единиц рН.
26. Способ по п. 25, в котором указанное рН регулируют посредством добавления одного или более из нелетучего основания и щелочной воды.
27. Способ по п. 1, в котором указанная связующая композиция достигает величины цветовой характеристики b* с применением координат L*a*b*, составляющей менее чем 40.
28. Способ по п. 1, в котором указанная связующая композиция имеет рН в неотвержденном состоянии от около 2 до около 5.
29. Способ по п. 1, в котором указанная связующая композиция имеет рН в отвержденном состоянии от 6,0 до 8,0.
3
30. Способ по п. 16, в котором, когда указанное изоляционное изделие имеет толщину около 1 дюйма и плотность около 6 фунт/фут, указанное изоляционное изделие имеет модуль упругости при изгибе, составляющий по меньшей мере 40 фунт/кв. дюйм.
3
2
31. Способ по п. 16, в котором, когда указанное изоляционное изделие имеет толщину около 1 дюйма и плотность около 6 фунт/фут, указанное изоляционное изделие имеет прочность при сжатии при деформации на 10%, составляющую по меньшей мере 200 фунт/фут.
3
2
32. Способ по п. 16, в котором, когда указанное изоляционное изделие имеет толщину около 1 дюйма и плотность около 6 фунт/фут, указанное изоляционное изделие имеет адгезионную прочность при разрыве, составляющую по меньшей мере 7,5 фунт/фут/ППП (потери при прокаливании).